(57)【要約】【課題】耐久性の優れた撥水撥油性樹脂基体を提供すること。【解決手段】導電性を有しかつ加水分解可能な樹脂層を有する樹脂基板表面上に、加水分解可能な樹脂層と化学結合し、加水分解可能なＳｉＸ４（Ｘは加水分解可能な官能基）層を設けた樹脂基体、さらにその上に加水分解可能なＳｉＸ４層と化学結合し、加水分解可能なＲｎＳｉＹ４−ｎ（ｎは１〜３の整数、Ｒはアルキル基、もしくはフルオロアルキル基、Ｙは加水分解可能な官能基）層を設けた樹脂基体で、この構成により、加水分解可能なシラン化合物ＳｉＸ４層が、加水分解した樹脂分子と強固に化学結合することで、シラン化合物ＳｉＸ４層を介して樹脂分子同士を固定化し樹脂表面を安定化させる。これらにより、耐久性の優れた親水、撥水、撥油性樹脂基体となる。【選択図】図１
2008024759.tif 000002
【特許請求の範囲】
【請求項１】
導電性を有しかつ加水分解可能な樹脂層を有する樹脂基板表面上に、加水分解可能な樹脂層と化学結合し、加水分解可能なＳｉＸ４（Ｘは加水分解可能な官能基）層を設けた樹脂基体。
【請求項２】
導電性を有しかつ加水分解可能な樹脂層を有する樹脂基板表面上に、加水分解可能な樹脂層と化学結合し、加水分解可能なＳｉＸ４（Ｘは加水分解可能な官能基）層と、加水分解可能なＳｉＸ４層と化学結合し、加水分解可能なＲｎＳｉＹ４−ｎ（ｎは１〜３の整数、Ｒはアルキル基、もしくはフルオロアルキル基、Ｙは加水分解可能な官能基）層を設けた樹脂基体。
【請求項３】
加水分解可能なシラン化合物ＲｎＳｉＹ４−ｎ（ｎは１〜３の整数、Ｒはアルキル基、もしくはフルオロアルキル基、Ｙは加水分解可能な官能基）層が加水分解可能なシラン化合物ＲＳｉＹ３であることを特徴とする請求項２記載の樹脂基体。
【請求項４】
前記アルキル基もしくはフルオロアルキル基が直鎖状であり、かつ炭素数が１８以下であることを特徴とする請求項３記載の樹脂基体。
【請求項５】
加水分解可能なシラン化合物ＲＳｉＹ３（Ｒはアルキル基、もしくはフルオロアルキル基、Ｙは加水分解可能な官能基）層が単分子膜であることを特徴とする請求項３もしくは４記載の樹脂基体。
【請求項６】
樹脂層に界面活性剤を含むことを特徴とする請求項１から５のいずれか１項に記載の樹脂基体。
【請求項７】
樹脂層の高分子内にイオン性官能基もしくは水酸基を有することを特徴とする請求項１から５のいずれか１項に記載の樹脂基体。
【請求項８】
加水分解可能な樹脂層の表面の鉛筆硬度がＨ以上であることを特徴とする請求項１から７のいずれか１項に記載の樹脂基体。
【請求項９】
樹脂層の高分子がアクリル、メタクリル、シリコーン、およびこれらの共重合体、もしくはポリイミド、ポリアミド、およびこれらの共重合体であること特徴とする樹脂基体であることを特徴とする請求項１から８のいずれか１項に記載の樹脂基体。
【請求項１０】
シート抵抗が１×１０１４Ω／□未満であることを特徴とする請求項１から９のいずれか１項に記載の樹脂基体。
【請求項１１】
樹脂基板表面に導電性を有しかつ加水分解可能な樹脂層を設ける工程と、樹脂層表面を加水分解する工程と、加水分解した樹脂層表面に、少なくともシラン化合物ＳｉＸ４（Ｘは加水分解可能な官能基）を接触させる工程と、形成されたシラン化合物ＳｉＸ４層を加水分解する工程を有する樹脂基体の製造方法。
【請求項１２】
樹脂基板表面に導電性を有しかつ加水分解可能な樹脂層を設ける工程と、樹脂層表面を加水分解する工程と、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程を有する樹
脂基体の製造方法。
【請求項１３】
導電性を有しかつ加水分解可能な樹脂層片側表面を加水分解する工程と、加水分解した樹脂層表面に、少なくともシラン化合物ＳｉＸ４（Ｘは加水分解可能な官能基）を接触させる工程と、形成されたシラン化合物ＳｉＸ４層を加水分解する工程と、加水分解されたシラン化合物ＳｉＸ４層が表面になるよう基板樹脂を設ける工程とを有する、樹脂基体の製造方法。
【請求項１４】
導電性を有しかつ加水分解可能な樹脂層片側表面を加水分解する工程と、加水分解した樹脂層表面に、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程と、加水分解したシラン化合物ＲｎＳｉＹ４−ｎ層が表面になるよう基板樹脂層を設ける工程とを有する、樹脂基体の製造方法。
【請求項１５】
金型面に導電性をかつ有し加水分解可能な樹脂層を形成する工程と、樹脂を供給してモールド成型を行う工程と、加水分解可能な樹脂層表面を加水分解する工程と、少なくともシラン化合物ＳｉＸ４（Ｘは加水分解可能な官能基）を接触させる工程と、形成されたシラン化合物ＳｉＸ４層を加水分解する工程とを有する樹脂基体の製造方法。
【請求項１６】
金型面に導電性をかつ有し加水分解可能な樹脂層を形成する工程と、樹脂を供給してモールド成型を行う工程と、加水分解可能な樹脂層表面を加水分解する工程と、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程を有する樹脂基体の製造方法。
【請求項１７】
金型面に導電性を有しかつ加水分解可能な樹脂フィルムを装着する工程と、樹脂を供給してフィルムインモールド成型を行う工程と、成型した樹脂の加水分解可能な樹脂層表面の加水分解を行う工程と、少なくともシラン化合物ＳｉＸ４（Ｘは加水分解可能な官能基）を接触させる工程と、形成されたシラン化合物ＳｉＸ４層を加水分解する工程とを有する樹脂基体の製造方法。
【請求項１８】
金型面に導電性を有しかつ加水分解可能な樹脂フィルムを装着する工程と、樹脂を供給してフィルムインモールド成型を行う工程と、成型した樹脂の加水分解可能な樹脂層表面の加水分解を行う工程と、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程とを有する樹脂基体の製造方法。
【請求項１９】
導電性を有しかつ加水分解可能な樹脂フィルム片側表面を加水分解する工程と、加水分解した樹脂フィルム片側表面に、少なくともシラン化合物ＳｉＸ４（Ｘは加水分解可能な官能基）を接触させる工程と、形成されたシラン化合物ＳｉＸ４層を加水分解する工程と、金型面に加水分解されたシラン化合物ＳｉＸ４層が表面になるよう樹脂フィルムを装着する工程と、樹脂を供給してフィルムインモールド成型を行う工程とを有する、樹脂基体の
製造方法。
【請求項２０】
導電性を有しかつ加水分解可能な樹脂フィルム片側表面を加水分解する工程と、加水分解した樹脂フィルム片側表面に、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程と、金型面に加水分解されたシラン化合物ＲｎＳｉＹ４−ｎ（ｎは１〜３の整数、Ｒはアルキル基、もしくはフルオロアルキル基、Ｙは加水分解可能な官能基）が表面になるよう樹脂フィルムを装着する工程と、樹脂を供給してフィルムインモールド成型を行う工程とを有する、樹脂基体の製造方法。
【請求項２１】
導電性を有しかつ加水分解可能な樹脂層の表面の加水分解を行う工程が少なくともＵＶ照射もしくはコロナ放線照射であることを特徴とする請求項１１から２０のいずれか１項に記載の樹脂基体の製造方法。
【請求項２２】
導電性を有しかつ加水分解可能な樹脂層表面の加水分解を行う工程が少なくともオゾンもしくは酸素プラズマの接触であることを特徴とする請求項１１から２０のいずれか１項に記載の樹脂基体の製造方法。
【請求項２３】
導電性を有しかつ加水分解可能な樹脂層の表面の加水分解を行う工程が金型面と加水分解可能な樹脂層間であり、少なくともオゾンもしくは酸素プラズマの接触であることを特徴とする請求項１５から１８のいずれか１項に記載の樹脂基体の製造方法。
【請求項２４】
導電性を有しかつ加水分解可能な樹脂層の表面の加水分解を行う雰囲気が湿度１０％以上であることを特徴とする請求項２１から２３のいずれか１項に記載の樹脂基体の製造方法。
【請求項２５】
シラン化合物がハロゲン化シラン、アルコキシシラン、イソシアネートシランであることを特徴とする請求項１１から２０のいずれか１項に記載の樹脂基体の製造方法。
【請求項２６】
ハロゲン化シラン化合物がクロロシランであることを特徴とする請求項２５に記載の樹脂基体の製造方法。
【請求項２７】
シラン化合物を接触させる工程が湿度３５％以下の無水雰囲気であることを特徴とする請求項１１から２０のいずれか１項に記載の樹脂基体の製造方法。
【請求項２８】
シラン化合物を接触させる工程がシラン化合物の溶液の接触であることを特徴とする請求項１１から２０のいずれか１項に記載の樹脂基体の製造方法。
【請求項２９】
シラン化合物を接触させる工程が金型面と加水分解可能な樹脂層間であり少なくともシラン化合物の蒸気の接触であることを特徴とする請求項１５から１８のいずれか１項に記載の樹脂基体の製造方法。
【発明の詳細な説明】
【技術分野】
【０００１】
本発明は、導電性を有しかつ加水分解可能な樹脂基板表面に加水分解可能なシラン化合物層を設けた、機能性樹脂基体およびその製造方法に関する。
【背景技術】
【０００２】
従来、オレフィン系樹脂表面に例えば撥水性を持たすために、数々の手段が行われている。例えばポリプロピレン樹脂にシリコーン樹脂を混合する方法や、ポリプロピレン樹脂にＵＶやコロナ放電を照射した後にシリコーンやフルオロアルキルアルキルシランを塗布する方法や、ポリプロピレン樹脂にＵＶやコロナ放電を照射した後にシリカ膜を設け、アルキルシランやフルオロアルキルシランを設ける方法などがある（例えば特許文献１参照）。
【０００３】
また、樹脂表面は非常に帯電しやすいため、帯電による汚れの付着がおこりやすく、これを防ぐために、樹脂表面に導電膜を設けたり、樹脂に導電性を持たせたりする方法などある（例えば特許文献２参照）。
【特許文献１】特開２００１−１２８８９１号公報
【特許文献２】特開平５−１２８５９０号公報
【発明の開示】
【発明が解決しようとする課題】
【０００４】
しかしながら、ポリプロピレン樹脂にシリコーン樹脂を混合する方法では、樹脂の力学的強度が低下する課題があった。また、ポリプロピレン樹脂にＵＶやコロナ放電を照射した後にシリコーンやフルオロアルキルアルキルシランを塗布する方法では、樹脂表面が柔らかいためにと膜の耐久性、特に耐摩耗性に課題があった。これを解決するため、樹脂にＵＶやコロナ放電を照射した後にシリカコートを設け、アルキルシランやフルオロアルキルシランを設ける方法では、樹脂とシリカコートの熱膨張の差が大きいため、シリカコートが熱破壊（密着強度低下）する課題があった。また、樹脂表面がきわめて安定なために、ＵＶやコロナ放電を行ったとしても、表面を活性化できない場合や、仮に活性化できたとしても、時間をかけて樹脂の高分子鎖の熱運動により、活性化した表面が内部に潜み込んで、表面が再びもとに戻るため、この表面と膜の間の密着強度、安定性に課題があった。さらに樹脂成型品への適用例えば後加工が困難であった。
【０００５】
さらに、樹脂表面に帯電防止性を持たせても、上記の防汚膜の厚膜のためその効果が消失し、撥水撥油性と帯電による付着防止性を両立することが困難であった。
【課題を解決するための手段】
【０００６】
本発明はこの課題を解決するものであり、導電性を有しかつ加水分解可能な樹脂層を有する樹脂基板表面上に、加水分解可能な樹脂層と化学結合し、加水分解可能なＳｉＸ４（Ｘは加水分解可能な官能基）層を設けた樹脂基体、さらにその上に加水分解可能なＳｉＸ４層と化学結合し、加水分解可能なＲｎＳｉＹ４−ｎ（ｎは１〜３の整数、Ｒはアルキル基、もしくはフルオロアルキル基、Ｙは加水分解可能な官能基）層を設けた樹脂基体およびその製造方法を発明するに至った。
【発明の効果】
【０００７】
本発明により、加水分解可能なシラン化合物ＳｉＸ４（Ｘは加水分解可能な官能基）層が、導電性を有しかつ加水分解した樹脂分子と強固に化学結合することで、シラン化合物ＳｉＸ４層を介して樹脂分子同士を固定化し樹脂表面を安定化させる。さらに、加水分解
したＳｉＸ４層上にシラン化合物ＲｎＳｉＹ４−ｎ（ｎは１〜３の整数、Ｒはアルキル基、もしくはフルオロアルキル基、Ｙは加水分解可能な官能基）層を設けることも可能で、これらにより、耐久性の優れた親水、撥水、撥油性樹脂基体となる。を提供できる。しかもシロキサン結合を有する膜は膜厚が薄いため荷電粒子を、導電性を有する樹脂層へ容易に透過させることができるので、帯電による汚れ付着防止性も兼ね備えた樹脂基体ともなる。また、金型を用いた樹脂成型にも適用できるので、適用範囲が広く、工業的な利用価値大である。
【発明を実施するための最良の形態】
【０００８】
第１の発明は、導電性を有しかつ加水分解可能な樹脂層を有する樹脂基板表面上に、加水分解可能な樹脂層と化学結合し、加水分解可能なＳｉＸ４（Ｘは加水分解可能な官能基）層を設けた樹脂基体である。この構成によると導電性を有しかつ加水分解可能なシラン化合物ＳｉＸ４（Ｘは加水分解可能な官能基）層が、加水分解した（活性化した）樹脂分子と強固に化学結合することで、シラン化合物ＳｉＸ４層を介して樹脂分子同士を固定化し樹脂表面を安定化させる。また、この層は分子レベルの超薄膜のため、熱膨張の差による破壊も起こらない。このため表面が極めて安定化した加水分解可能なシラン化合物ＳｉＸ４層を有する基体となり、耐久性にすぐれた親水性樹脂基体となる。しかもシロキサン結合を有する膜は膜厚が薄いために荷電粒子を、導電性を有する樹脂層へ容易に透過させることができるので、帯電による付着防止性も兼ね備えた樹脂基体を提供できる。
【０００９】
第２の発明は、導電性を有しかつ加水分解可能な樹脂層を有する樹脂基板表面上に、加水分解可能な樹脂層と化学結合し、加水分解可能なＳｉＸ４（Ｘは加水分解可能な官能基）層と、加水分解可能なＳｉＸ４層と化学結合し、加水分解可能なＲｎＳｉＹ４−ｎ（ｎは１〜３の整数、Ｒはアルキル基、もしくはフルオロアルキル基、Ｙは加水分解可能な官能基）層を設けた樹脂基体である。この構成によると、加水分解可能なシラン化合物ＳｉＸ４（Ｘは加水分解可能な官能基）層が、導電性を有しかつ加水分解した（活性化した）樹脂分子と強固に化学結合することで、シラン化合物ＳｉＸ４層を介して樹脂分子同士を固定化し樹脂表面を安定化させる。また、この層は分子レベルの超薄膜のため、熱膨張の差による破壊も起こらない。このため表面が極めて安定化した加水分解可能なシラン化合物ＳｉＸ４層となる。そして、この上にシラン化合物ＲｎＳｉＹ４−ｎ（ｎは１〜３の整数、Ｒはアルキル基、もしくはフルオロアルキル基、Ｙは加水分解可能な官能基）層を設けているので、耐久性の優れた撥水、撥油性樹脂基体となり、しかもシロキサン結合を有する膜は膜厚が薄いために荷電粒子を、導電性を有する樹脂層へ容易に透過させることができるので、帯電による付着防止性も兼ね備えた樹脂基体を提供できる。
【００１０】
第３の発明は、加水分解可能なシラン化合物ＲｎＳｉＹ４−ｎ（ｎは１〜３の整数、Ｒはアルキル基、もしくはフルオロアルキル基、Ｙは加水分解可能な官能基）層が加水分解可能なシラン化合物ＲＳｉＹ３であることを特徴とする。この構成にすると、アルキル基もしくはフルオロアルキル基が表面に露出しやすくなり、表面を撥水、撥油、非粘着性を向上できる。
【００１１】
第４の発明は、前記アルキル基もしくはフルオロアルキル基が直鎖状であり、かつ炭素数が１８以下であることを特徴とする。この構成にすると、しかもシロキサン結合を有する膜は膜厚がさらに薄くなるために荷電粒子を、導電性を有する樹脂層へが容易に透過させることができるので、優れた帯電による付着防止性も兼ね備えた樹脂基体ともなる。
【００１２】
第５の発明は、加水分解可能なシラン化合物ＲＳｉＹ３（Ｒはアルキル基、もしくはフルオロアルキル基、Ｙは加水分解可能な官能基）層が単分子膜であることを特徴とする。この構成によると、シロキサン結合を有する膜が無色透明の超薄膜となり、樹脂の色感を維持できる。そのためシロキサン結合を有する膜は荷電粒子を、導電性を有する樹脂層へ
がさらに容易に透過させることができるので、極めて優れた帯電による付着防止性も兼ね備えた樹脂基体ともなる。
【００１３】
第６の発明は、樹脂層に界面活性剤を含むことを特徴とする樹脂基体である。この構成によって、樹脂層内部の界面活性剤やそれによって捕捉された水分子の解離等によって帯電が中和されるため、樹脂層に帯電による付着防止機能を付与できる。
【００１４】
第７の発明は、樹脂層の高分子内にイオン性官能基もしくは水酸基を有することを特徴とする樹脂基体である。この構成によって、樹脂層内部のイオン性基の解離や水酸基によって捕捉された水分子の解離等によって帯電が中和されるため、樹脂層に帯電による付着防止機能を付与できる。しかも樹脂内部に化学結合で固定化されるため、その耐久性が極めて優れる。
【００１５】
第８の発明は、樹脂層の表面の鉛筆硬度がＨ以上であることを特徴とする樹脂基体である。この構成によって、シラン化合物ＳｉＸ４層が結合する樹脂が硬い樹脂となるため、耐久性特に耐摩耗性が向上する。
【００１６】
第９の発明は、樹脂層の高分子がアクリル、メタクリル、シリコーン、およびこれらの共重合体、もしくはポリイミド、ポリアミド、およびこれらの共重合体であること特徴とする樹脂基体である。この構成によって、樹脂表面の加水分解が容易で、かつシラン化合物ＳｉＸ４層が化学結合する樹脂が硬い樹脂となるため、耐久性特に耐摩耗性が大幅に向上する。
【００１７】
第１０の発明は、シート抵抗が１×１０１４Ω／□未満であることを特徴とする樹脂基体である。この構成よって、本発明の機能性樹脂基体が帯電による付着がおこりにくくなり、いつまでも汚れにくい樹脂となる。
【００１８】
第１１の発明は、樹脂基板表面に導電性を有しかつ加水分解可能な樹脂層を設ける工程と、樹脂層表面を加水分解する工程と、加水分解した樹脂層表面に、少なくともシラン化合物ＳｉＸ４（Ｘは加水分解可能な官能基）を接触させる工程と、形成されたシラン化合物ＳｉＸ４層を加水分解する工程を有する樹脂基体の製造方法である。
【００１９】
また、第１２の発明は、樹脂基板表面に導電性を有しかつ加水分解可能な樹脂層を設ける工程と、樹脂層表面を加水分解する工程と、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程を有する樹脂基体の製造方法である。
【００２０】
また、第１３の発明は、導電性を有しかつ加水分解可能な樹脂層片側表面を加水分解する工程と、加水分解した樹脂層表面に、少なくともシラン化合物ＳｉＸ４（Ｘは加水分解可能な官能基）を接触させる工程と、形成されたシラン化合物ＳｉＸ４層を加水分解する工程と、加水分解されたシラン化合物ＳｉＸ４層が表面になるよう基板樹脂を設ける工程とを有する、樹脂基体の製造方法である。
【００２１】
また、第１４の発明は、導電性を有しかつ加水分解可能な樹脂層片側表面を加水分解する工程と、加水分解した樹脂層表面に、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−
ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程と、加水分解したシラン化合物ＲｎＳｉＹ４−ｎ層が表面になるよう基板樹脂層を設ける工程とを有する、樹脂基体の製造方法である。
【００２２】
これらの方法によって、加水分解可能な樹脂層とシロキサン結合を有する膜がシロキサン結合を介していっそう強固に共有結合し、また、加水分解可能な樹脂層と樹脂は熱膨張の差が小さいため密着力に優れるので、耐久性の優れたシロキサン結合を有する膜が設けられた親水性もしくは撥水撥油性樹脂基体となる。しかもシロキサン結合を有する膜は膜厚が薄いために荷電粒子を、導電性を有する樹脂層へ容易に透過させることができるので、帯電による付着防止性も兼ね備えた樹脂基体を簡単に製造できる。
【００２３】
第１５の発明は、金型面に導電性を有しかつ加水分解可能な樹脂層を形成する工程と、樹脂を供給してモールド成型を行う工程と、加水分解可能な樹脂層表面を加水分解する工程と、少なくともシラン化合物ＳｉＸ４（Ｘは加水分解可能な官能基）を接触させる工程と、形成されたシラン化合物ＳｉＸ４層を加水分解する工程とを有する樹脂基体の製造方法である。
【００２４】
また、第１６の発明は、金型面に導電性を有しかつ加水分解可能な樹脂層を形成する工程と、樹脂を供給してモールド成型を行う工程と、加水分解可能な樹脂層表面を加水分解する工程と、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程を有する樹脂基体の製造方法である。
【００２５】
これらの方法によって、加水分解可能な樹脂層とシロキサン結合を有する膜がシロキサン結合を介していっそう強固に共有結合し、また、加水分解可能な樹脂層と樹脂は熱膨張の差が小さいため密着力に優れるので、耐久性の優れたシロキサン結合を有する膜が設けられた親水性もしくは撥水撥油性樹脂成型品となる。しかもシロキサン結合を有する膜は膜厚が薄いために荷電粒子を、導電性を有する樹脂層へ容易に透過させることができるので、帯電による付着防止性も兼ね備えた樹脂基体を簡単に製造できる。
【００２６】
第１７の発明は、金型面に導電性を有しかつ加水分解可能な樹脂フィルムを装着する工程と、樹脂を供給してフィルムインモールド成型を行う工程と、成型した樹脂の加水分解可能な樹脂層表面の加水分解を行う工程と、少なくともシラン化合物ＳｉＸ４（Ｘは加水分解可能な官能基）を接触させる工程と、形成されたシラン化合物ＳｉＸ４層を加水分解する工程とを有する樹脂基体の製造方法である。
【００２７】
また、第１８の発明は、金型面に導電性を有しかつ加水分解可能な樹脂フィルムを装着する工程と、樹脂を供給してフィルムインモールド成型を行う工程と、成型した樹脂の加水分解可能な樹脂層表面の加水分解を行う工程と、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程とを有する樹脂基体の製造方法である。
【００２８】
これらによって、金型内のみで、耐久性の優れたシロキサン結合を有する膜が設けられ
、親水性、撥水撥油性、かつ帯電による付着防止性も兼ね備えた樹脂成型品を簡単に作製できる。
【００２９】
第１９の発明は、導電性を有しかつ加水分解可能な樹脂フィルム片側表面を加水分解する工程と、加水分解した樹脂フィルム片側表面に、少なくともシラン化合物ＳｉＸ４（Ｘは加水分解可能な官能基）を接触させる工程と、形成されたシラン化合物ＳｉＸ４層を加水分解する工程と、金型面に加水分解されたシラン化合物ＳｉＸ４層が表面になるよう樹脂フィルムを装着する工程と、樹脂を供給してフィルムインモールド成型を行う工程とを有する、樹脂基体の製造方法である。
【００３０】
また、第２０の発明は、導電性を有しかつ加水分解可能な樹脂フィルム片側表面を加水分解する工程と、加水分解した樹脂フィルム片側表面に、少なくともシラン化合物ＳｉＸ４（Ｘは加水分解可能な官能基）を接触させる工程と、形成されたシラン化合物ＳｉＸ４層を加水分解する工程と、加水分解したシラン化合物ＳｉＸ４層に少なくともシラン化合物ＲｎＳｉＹ４−ｎ（ｎは１〜３の整数、Ｒはアルキル基、もしくはフルオロアルキル基、Ｙは加水分解可能な官能基）を接触する工程と、形成されたシラン化合物ＲｎＳｉＹ４−ｎ層を加水分解する工程と、金型面に加水分解されたシラン化合物ＲｎＳｉＹ４−ｎ（ｎは１〜３の整数、Ｒはアルキル基、もしくはフルオロアルキル基、Ｙは加水分解可能な官能基）が表面になるよう樹脂フィルムを装着する工程と、樹脂を供給してフィルムインモールド成型を行う工程とを有する、樹脂基体の製造方法。
【００３１】
これらの方法によって、例えばロールコータを用いてロールツーロールで耐久性の優れたシロキサン結合を有する膜が設けられた親水性、撥水撥油性樹脂フィルムとなる。しかもシロキサン結合を有する膜は膜厚が薄いために荷電粒子を、導電性を有する樹脂層へ容易に透過できるので、帯電による付着防止性も兼ね備えた樹脂フィルムが簡単に作製できる。そしてそのフィルムを使って単にフィルムインモールド成型を行うので、非常に簡便かつ量産的に耐久性の優れたシロキサン結合を有する膜が設けられた親水性、撥水撥油性、帯電による付着防止性も兼ね備えた樹脂成型品を簡単に製造できる。
【００３２】
第２１の発明は、導電性を有しかつ加水分解可能な樹脂層の表面の加水分解を行う工程が少なくともＵＶ照射もしくはコロナ放線照射であることを特徴とする樹脂基体の製造方法である。この方法によると、加水分解可能な樹脂層表面のみにＵＶ照射もしくはコロナ放線照射できるので、樹脂の他の部分に影響を及ぼすことなく、導電性を有しかつ加水分解可能な樹脂層表面を加水分解できる。
【００３３】
第２２の発明は、導電性を有しかつ加水分解可能な樹脂層の表面の加水分解を行う工程が金型面と加水分解可能な樹脂層間での少なくともオゾンもしくは酸素プラズマの接触であることを特徴とする樹脂基体の製造方法である。この方法によると、成型する形状に関係なく加水分解可能な樹脂層表面のみにオゾンもしくは酸素プラズマを接触できるので、樹脂の他の部分に影響を及ぼすことなく、導電性を有しかつ加水分解可能な樹脂層表面を加水分解できる。
【００３４】
第２３の発明は、導電性を有しかつ加水分解可能な樹脂層の表面の加水分解を行う工程が金型面と加水分解可能な樹脂層間であり、少なくともオゾンもしくは酸素プラズマの接触であることを特徴とする樹脂基体の製造方法である。この方法によると、樹脂成型工程の金型内部で、導電性を有しかつ加水分解可能な樹脂層表面を加水分解できるので、より簡単に本発明の樹脂基体を製造できる。
【００３５】
第２４の発明は、加水分解可能な樹脂層の表面の加水分解を行う雰囲気が湿度１０％以上であることを特徴とする樹脂基体の製造方法である。この方法によると、この方法によ
ると、上記ＵＶ照射、コロナ放電照射、オゾンもしくは酸素プラズマ接触による導電性を有しかつ加水分解可能な樹脂層の加水分解を加速できる。
【００３６】
第２５の発明は、シラン化合物がハロゲン化シラン、アルコキシシラン、イソシアネートシランであることを特徴とする樹脂基体の製造方法である。この方法によると、加水分解可能な樹脂層とシロキサン結合を有する膜がシロキサン結合を介して強固に共有結合し、また、加水分解可能な樹脂層と樹脂は熱膨張の差が小さく密着力に優れるため、耐久性の優れたシロキサン結合を有する膜が設けられた親水性、撥水撥油性樹脂基体となる。しかもシロキサン結合を有する膜は膜厚が薄いために荷電粒子を、導電性を有する樹脂層へ容易に透過させることができるので、帯電による付着防止性も兼ね備えた樹脂基体を簡単に製造できる。
【００３７】
第２６の発明は、ハロゲン化シラン化合物がクロロシランであることを特徴とする樹脂基体の製造方法である。この方法によると、クロロシランの反応性が高いので、加水分解可能な樹脂層とシロキサン結合を有する膜がシロキサン結合を介していっそう強固にかつすばやく共有結合できるので、耐久性かつ量産性に優れたシロキサン結合を有する膜が設けられた親水性、撥水撥油樹脂基体となる。しかもシロキサン結合を有する膜は膜厚が薄いために荷電粒子を、導電性を有する樹脂層へ容易に透過させることができるので、帯電による付着防止性も兼ね備えた樹脂基体を簡単に製造できる。
【００３８】
第２７の発明は、シラン化合物を接触させる工程が湿度３５％以下の無水雰囲気であることを特徴とする樹脂基体の製造方法である。この方法によると、シラン化合物を空気中の水蒸気と反応させることなく、加水分解可能な樹脂層とシロキサン結合を有する膜がシロキサン結合を介して強固に共有結合できるので、耐久性に優れたシロキサン結合を有する膜が設けられた親水性、撥水撥油性樹脂基体を製造となる。しかもシロキサン結合を有する膜は膜厚が薄いために荷電粒子を、導電性を有する樹脂層へ容易に透過させることができるので、帯電による付着防止性も兼ね備えた樹脂基体を簡単に製造できる。
【００３９】
第２８の発明は、シラン化合物を接触させる工程がシラン化合物の溶液の接触であることを特徴とする樹脂基体の製造方法である。この方法によると、成型する形状に関係なく導電性を有しかつ加水分解した樹脂層表面にシロキサン結合を有する膜を形成でき、親水、撥水、撥油性表面を有し、かつ帯電による付着防止性も兼ね備えた樹脂成型品を製造できる。
【００４０】
第２９の発明は、シラン化合物を接触させる工程が金型面と加水分解可能な樹脂層間での少なくともシラン化合物の蒸気の接触であることを特徴とする樹脂基体の製造方法である。この方法によると、成型する形状に関係なく導電性を有しかつ加水分解した樹脂層表面のみにシロキサン結合を有する膜を形成でき、樹脂の他の部分に影響を及ぼすことがない。
【００４１】
以下、本発明の実施形態について説明する。
【００４２】
（実施の形態１）
図１は本発明の第１、２の実施形態における樹脂基体と本発明の第１１と１２の実施形態における樹脂基体の製造プロセスを示す。
【００４３】
金型面１に、Ｎ，Ｎ−ジメチルアミノプロピルアクリルアミドを５重量％含むアクリル樹脂溶液を塗布、乾燥することで、Ｎ，Ｎ−ジメチルアミノ基によりアクリル樹脂内に水を吸蔵し、この水によって導電性を発現するアクリル樹脂２を５０μｍを形成したのち、ポリプロピレン樹脂３を供給し、モールド成型を行い、表面に導電性を有するアクリル樹
脂層を有するポリプロピレン樹脂基板４が製造される。
【００４４】
この樹脂基板４表面に、１７２ｎｍの波長を有するエキシマＵＶ光５を照射することで雰囲気中の水蒸気により表面が加水分解され、水酸基が形成された樹脂基板６が製造される。
【００４５】
窒素雰囲気（無水）下でこの樹脂基板６にテトラクロロシラン７を含むフロリナート（３Ｍ社製）溶液に浸漬し、通常雰囲気で乾燥することで、樹脂表面の水酸基とクロロシリル基が脱塩酸反応をおこして、シロキサン結合を介して樹脂とテトラクロロシランが化学結合し、さらにこのテトラクロロシランを介して、樹脂同士が固定化する。その結果、樹脂表面に強固に固定化したテトラクロロシランの加水分解層が形成され、本発明の耐久性に優れた親水樹脂基板８が製造される。
【００４６】
この樹脂基板８にへプタデカフルオロデシルトリクロロシラン９を含むフロリナート（３Ｍ社製）溶液に浸漬し、通常雰囲気で乾燥することで、テトラクロロシラン加水分解層の水酸基とクロロシリル基が脱塩酸反応をおこして、シロキサン結合を介してプタデカフルオロデシル基がテトラクロロシラン加水分解層の化学結合で固定化され、本発明の耐久性に優れた撥水樹脂基体１０が作製される。
【００４７】
なお、この樹脂基体８と１０は、このシロキサン結合を有する膜の膜厚が薄いために荷電粒子を、導電性を有するアクリル樹脂層を有するポリプロピレン樹脂層へ容易に透過させることできるので、帯電による付着防止性も兼ね備えた樹脂基体ともなる。
なお本発明に供されるシラン化合物ＳｉＸ４（Ｘは加水分解可能な官能基）とシラン化合物ＲｎＳｉＹ４−ｎ（ｎは１〜３の整数、Ｒはアルキル基、もしくはフルオロアルキル基、Ｙは加水分解可能な官能基）の加水分解可能な官能基Ｘ、Ｙとしてはクロロシリル基を始めとするハロゲン化シリル基、アルコキシシリル基、イソシアネートシリル基が有効であるが、クロロシリル基は加水分解可能な樹脂層表面にある水酸基等との反応性の高く、特に本発明の場合、高温で熱処理が困難な樹脂基板であることを考慮すると特に有効である。  また、シロキサン結合を介することにより、従来の共有結合を介したもの（例えば、スルフィド結合−Ｓ−）よりも、より強固に基板に結合するので、耐熱性、耐水性、耐電気特性等が優れる。また、撥水性を付与するＲとしては、アルキル基が良く、さらに撥油性を付与し、防汚性を高める場合には、フルオロアルキル基が優れている。さらにこれらの官能基は固定化される化合物の割合（被覆率）を高めるためにも、直鎖状のものや、ｎ＝１の構造のものがよい。この結果、シラン化合物ＲｎＳｉＹ４−ｎ（ｎは１〜３の整数、Ｒはアルキル基、もしくはフルオロアルキル基、Ｙは加水分解可能な官能基）は単分子膜になり、ＣＨ３やＣＦ３基が表面に露出し、さらに撥水、撥油、防汚性が高まる。
【００４８】
以上のことから、本発明に供される化合物の具体例として、シラン化合物ＳｉＸ４（Ｘは加水分解可能な官能基）場合は、以下のものが例示できる。
（１）ＳｉＣｌ４
（２）Ｓｉ（ＯＣ２Ｈ５）４
（３）Ｓｉ（ＮＣＯ）４ 
なお、一般式、Ｘ３ＳｉＯ−（ＳｉＸ２Ｏ）ｍ−Ｘ（ただし、ｎは１以上の自然数、ｍ、ｌは自然数、ｋは０もしくは１でＸはハロゲン基、アルコキシ基、イソシアネート基）に対応する以下の化合物も適用可能である。
（４）ＳｉＣｌ３−Ｏ−ＳｉＣｌ３
（５）ＳｉＣｌ３−Ｏ−ＳｉＣｌ２−Ｏ−ＳｉＣｌ３
（６）Ｓｉ（ＯＣＨ３）３−Ｏ−Ｓｉ（ＯＣＨ３）３
（７）Ｓｉ（ＯＣ２Ｈ５）３−Ｏ−Ｓｉ（ＯＣＨ３）３
（８）Ｓｉ（ＯＣ２Ｈ５）３−Ｏ−Ｓｉ（ＯＣ２Ｈ５）３
（９）Ｓｉ（ＮＣＯ）３−Ｏ−Ｓｉ（ＮＣＯ）３
撥水、撥油、防汚を付与するシラン化合物ＲｎＳｉＹ４−ｎ（ｎは１〜３の整数、Ｒはアルキル基、もしくはフルオロアルキル基、Ｙは加水分解可能な官能基）場合は、以下のものが例示できる。
（１０）ＣＨ３（ＣＨ２）ｓＯ（ＣＨ２）ｔＳｉＺｑＣｌ３−ｑ
（１１）ＣＨ３（ＣＨ２）ｕ−Ｓｉ（ＣＨ３）２（ＣＨ２）ｖ−ＳｉＺｑＣｌ３−ｑ
（１２）ＣＦ３ＣＯＯ（ＣＨ２）ｗＳｉＺｑＣｌ３−ｑ
ただし、ｐは１〜３の整数、ｑは０〜２の整数、ｒは１〜２５の整数、ｓは０〜１２の整数、ｔは１〜２０の整数、ｕは０〜１２の整数、ｖは１〜２０の整数、ｗは１〜２５の整数を示す。また、Ｙは、水素、アルキル基、アルコキシル基、含フッ素アルキル基または含フッ素アルコキシ基である。
【００４９】
さらに、具体的なシラン系化合物として下記に示す（１３）−（２１）が挙げられる。（１３）ＣＨ３ＣＨ２Ｏ（ＣＨ２）１５ＳｉＣｌ３
（１４）ＣＨ３（ＣＨ２）２Ｓｉ（ＣＨ３）２（ＣＨ２）１５ＳｉＣｌ３
（１５）ＣＨ３（ＣＨ２）６Ｓｉ（ＣＨ３）２（ＣＨ２）９ＳｉＣｌ３
（１６）ＣＨ３ＣＯＯ（ＣＨ２）１５ＳｉＣｌ３
（１７）ＣＦ３（ＣＦ２）７−（ＣＨ２）２−ＳｉＣｌ３
（１８）ＣＦ３（ＣＦ２）５−（ＣＨ２）２−ＳｉＣｌ３
（１９）ＣＦ３（ＣＦ２）７−Ｃ６Ｈ４−ＳｉＣｌ３
（２０）（ＣＦ３）２−ＳｉＣｌ２
（２１）（ＣＦ３）３−ＳｉＣｌ
また、上記クロロシラン系化合物の代わりに、全てのクロロシリル基をイソシアネート基に置き扱えたイソシアネート系化合物、例えば下記に示す（２２）−（２５）を用いてもよい。
（２２）ＣＨ３−（ＣＨ２）ｒＳｉＺｐ（ＮＣＯ）３−ｐ
（２３）ＣＨ３（ＣＨ２）ｓＯ（ＣＨ２）ｔＳｉＺｑ（ＮＣＯ）ｑ−Ｐ
（２４）ＣＨ３（ＣＨ２）ｕ−Ｓｉ（ＣＨ３）２（ＣＨ２）ｖ−ＳｉＺｑ（ＮＣＯ）３−ｑ
（２５）ＣＦ３ＣＯＯ（ＣＨ２）ｖＳｉＺｑ（ＮＣＯ）３−ｑ
但し、ｐ、ｑ、ｒ、ｓ、ｔ、ｕ、ｖ、ｗおよびＸは、前記と同様である。
【００５０】
前記のシラン系化合物に変えて、下記（２６）−（３４）に具体的に例示するシラン系化合物を用いてもよい。
（２６）ＣＨ３ＣＨ２Ｏ（ＣＨ２）１５Ｓｉ（ＮＣＯ）３
（２７）ＣＨ３（ＣＨ２）２Ｓｉ（ＣＨ３）２（ＣＨ２）１５Ｓｉ（ＮＣＯ）３
（２８）ＣＨ３（ＣＨ２）６Ｓｉ（ＣＨ３）２（ＣＨ２）９Ｓｉ（ＮＣＯ）３
（２９）ＣＨ３ＣＯＯ（ＣＨ２）１５Ｓｉ（ＮＣＯ）３
（３０）ＣＦ３（ＣＦ２）７−（ＣＨ２）２−Ｓｉ（ＮＣＯ）３
（３１）ＣＦ３（ＣＦ２）５−（ＣＨ２）２−Ｓｉ（ＮＣＯ）３
（３２）ＣＦ３（ＣＦ２）７−Ｃ６Ｈ４−Ｓｉ（ＮＣＯ）３
（３３）（ＣＦ３）２−Ｓｉ（ＮＣＯ）２
（３４）（ＣＦ３）３−ＳｉＮＣＯ
また、シラン系化合物として、一般に、ＳｉＺｋ（ＯＡ）４−ｋ（Ｚは、前記と同様、Ａはアルキル基、ｋは０、１、２または３）で表される物質を用いることが可能である。中でも、ＣＦ３−（ＣＦ２）ｎ−（Ｒ）ｌ−ＳｉＹｑ（ＯＡ）３−ｑ（ｎは１以上の整数、好ましくは１〜２２の整数、Ｒはアルキル基、ビニル基、エチニル基、アリール基、シリコンもしくは酸素原子を含む置換基、ｌは０または１、Ｚ、Ａおよびｑは前記と同様）で表される物質を用いると、よりすぐれた防汚性の被膜を形成できるが、これに限定されるものではなく、これ以外にも、
ＣＨ３−（ＣＨ２）ｒ−ＳｉＺｑ（ＯＡ）３−ｑおよびＣＨ３−（ＣＨ２）ｓ−０−（ＣＨ２）ｔ−ＳｉＺｑ（ＯＡ）３−ｑ、ＣＨ３−（ＣＨ２）ｕ−Ｓｉ（ＣＨ３）２−（ＣＨ２）ｖ−ＳｉＺｑ（ＯＡ）３−ｑ、ＣＦ３ＣＯＯ−（ＣＨ２）ｖ−ＳｉＺｑ（ＯＡ）３−ｑ（但し、ｑ、ｒ、ｓ、ｔ、ｕ、ｖ、ｗ、ＹおよびＡは、前記と同様）などが使用可能である。
【００５１】
さらに、より具体的なシラン系化合物としては、下記に示す（３５）−（５８）を挙げることができる。
（３５）ＣＨ３ＣＨ２Ｏ（ＣＨ２）１５Ｓｉ（ＯＣＨ３）３
（３６）ＣＦ３ＣＨ２Ｏ（ＣＨ２）１５Ｓｉ（ＯＣＨ３）３
（３７）ＣＨ３（ＣＨ２）２Ｓｉ（ＣＨ３）２（ＣＨ２）１５Ｓｉ（ＯＣＨ３）３
（３８）ＣＨ３（ＣＨ２）６Ｓｉ（ＣＨ３）２（ＣＨ２）９Ｓｉ（ＯＣＨ３）３
（３９）ＣＨ３ＣＯＯ（ＣＨ２）１５Ｓｉ（ＯＣＨ３）３
（４０）ＣＦ３（ＣＦ２）５（ＣＨ２）２Ｓｉ（ＯＣＨ３）３
（４１）ＣＦ３（ＣＦ２）７−Ｃ６Ｈ４−Ｓｉ（ＯＣＨ３）３
（４２）ＣＨ３ＣＨ２Ｏ（ＣＨ２）１５Ｓｉ（ＯＣ２Ｈ５）３
（４３）ＣＨ３（ＣＨ２）２Ｓｉ（ＣＨ３）２（ＣＨ２）１５Ｓｉ（ＯＣ２Ｈ５）３
（４４）ＣＨ３（ＣＨ２）６Ｓｉ（ＣＨ３）２（ＣＨ２）９Ｓｉ（ＯＣ２Ｈ５）３
（４５）ＣＦ３（ＣＨ２）６Ｓｉ（ＣＨ３）２（ＣＨ２）９Ｓｉ（ＯＣ２Ｈ５）３
（４６）ＣＨ３ＣＯＯ（ＣＨ２）１５Ｓｉ（ＯＣ２Ｈ５）３
（４７）ＣＦ３ＣＯＯ（ＣＨ２）１５Ｓｉ（ＯＣ２Ｈ５）３
（４８）ＣＦ３ＣＯＯ（ＣＨ２）１５Ｓｉ（ＯＣＨ３）３
（４９）ＣＦ３（ＣＦ２）９（ＣＨ２）２Ｓｉ（ＯＣ２Ｈ５）３
（５０）ＣＦ３（ＣＦ２）７（ＣＨ２）２Ｓｉ（ＯＣ２Ｈ５）３
（５１）ＣＦ３（ＣＦ２）５（ＣＨ２）２Ｓｉ（ＯＣ２Ｈ５）３
（５２）ＣＦ３（ＣＦ２）７Ｃ６Ｈ４Ｓｉ（ＯＣ２Ｈ５）３
（５３）ＣＦ３（ＣＦ２）９（ＣＨ２）２Ｓｉ（ＯＣＨ３）３
（５４）ＣＦ３（ＣＦ２）５（ＣＨ２）２Ｓｉ（ＯＣＨ３）３
（５５）ＣＦ３（ＣＦ２）７（ＣＨ２）２ＳｉＣＨ３（ＯＣ２Ｈ５）２
（５６）ＣＦ３（ＣＦ２）７（ＣＨ２）２ＳｉＣＨ３（ＯＣＨ３）２
（５７）ＣＦ３（ＣＦ２）７（ＣＨ２）２Ｓｉ（ＣＨ３）２ＯＣ２Ｈ５
（５８）ＣＦ３（ＣＦ２）７（ＣＨ２）２Ｓｉ（ＣＨ３）２ＯＣＨ３
なお、（２）−（３）、（６）−（９）、（２２）−（５８）の化合物を用いた場合には、塩酸が発生しないため、装置保全および作業上のメリットもある。
【００５２】
なお、図１のシラン化合物を浸漬する工程に示す最初の反応ステップ（脱塩化水素反応）は、一般に化学吸着反応と呼ばれている。
【００５３】
また、撥水、撥油、防汚を付与するシラン化合物ＲｎＳｉＹ４−ｎ（ｎは１〜３の整数、Ｒはアルキル基、もしくはフルオロアルキル基、Ｙは加水分解可能な官能基）の構造としては、上記のようなアルキル基もしくはフルオロアルキル基が直鎖状であり、かつ炭素数が１８以下であることが望ましい。これは、分岐状の場合、シロキサン結合を有する膜が高密度に形成されず、撥水、撥油性性能が低下するためである。また、炭素数が１８を超えると、シロキサン結合を有する膜の膜厚が厚くなるため、シロキサン結合を有する膜が帯電しても、導電性を有する樹脂基板にその帯電を逃がすことができず、シロキサン結合を有する膜の帯電防止による付着防止効果が著しく低下するからである。また同じ理由から、シロキサン結合を有する膜は単分子膜であることが望ましい。またシラン化合物を接触させる雰囲気として、シラン化合物と雰囲気中の水蒸気との反応を抑えるためにも、雰囲気湿度が３５％以下、さらに望ましくは不活性ガス雰囲気下、無水雰囲気下等が望ましい。
【００５４】
次に溶媒としては、水を含まない非水系溶媒を用いるのが好ましく、水を含まない炭化水素系溶媒、フッ化炭素系溶媒、シリコーン系、アルコール系溶媒などを用いることが可能である。なお、石油系の溶剤の他に具体的に使用可能なものは、石油ナフサ、ソルベントナフサ、石油エーテル、石油ベンジン、イソパラフィン、ノルマルパラフィン、デカリン、工業ガソリン、灯油、リグロイン、ジメチルミリコーン、フェニルシリコーン、アルキル変性シリコーン、ポリエステルシリコーンなどを挙げることができる。ただしこれらの溶媒は樹脂を侵す可能性があるので、フッ化炭素系溶媒が最も好ましい。フッ化炭素系溶媒には、フロン系溶媒や、フロリナート（３Ｍ社製品）、アフルード（旭ガラス社製品）などがある。なお、これらは１種単独で用いてもよいし、よく混合するものなら２種以上を組み合わせてもよい。
【００５５】
また、シラン化合物を接触させる方法として、その蒸気を接触させたり、その溶液に浸漬させる方法の他、スプレー等が形状によらないため有効である。また、フィルム状のものに塗布する場合、スピナー、ロールコータなどが薬液の使用効率の観点から特に優れる。
【００５６】
また、導電性を有する加水分解可能な樹脂として、一般にポリエチレンテレフタレート樹脂（ＰＥＴ）やポリブチレンテレフタレート（ＰＢＴ）、エポキシ樹脂などに類される樹脂およびこれらの変性樹脂に界面活性剤を混合したもの、あるいはこれらの樹脂の分子中にイオン性官能基もしくは水酸基を有するもの適用できるが、これらに限定されることはない。特にシロキサン結合を有する膜が結合する表面樹脂層が硬い樹脂ほど、耐久性特に耐摩耗性が大幅に向上するので、アクリル樹脂（例えば、ポリメタクリル酸メチル、ポリメタクリル酸エチル、ポリメタクリル酸プロピル、ポリメタクリル酸ブチルなど）シリコーン樹脂、およびこれらの共重合体、もしくはポリイミド樹脂、ポリアミド樹脂、およびこれらの共重合体に界面活性剤を混合したもの、あるいはこれらの樹脂の分子中に界面活性基を有するものが好ましい。このとき加水分解可能な樹脂内に界面活性基もしくはイオン性基が形成されることで水が吸蔵し、この水によって導電性を発現する。なお、分子中にイオン性官能基もしくは水酸基を有するものは耐久性に優れており、イオン性官能基としては、カチオン性基としては、４級アンモニウム塩基またはホスホニウム塩基が望ましい。またアニオン性基としてはスルホン酸基もしくはその塩基が望ましい。なお、この樹脂層の厚みは１〜５００μｍが望ましいが、フィルムインサートによる一体成型を行う場合には十分な加工性を得るために３００μｍ以下が望ましい。
【００５７】
また樹脂としては、ポリエチレン樹脂（ＰＥ）、ポリプロピレン樹脂（ＰＰ）、ポリスチレン樹脂（ＰＰ）、アクリロニトリルブタジエンスチレン共重合体（ＡＢＳ）、ポリアセタール樹脂（ＰＯＭ）、ポリ塩化ビニル樹脂などの熱可塑性樹脂や上記熱硬化性樹脂およびこれらの変性樹脂などが適用できるがこれらに限定されることはない。特に本発明では従来の方法ではきわめて困難であったポリオレフィン系樹脂上へのシロキサン結合を有する膜を形成するのが可能である。またこれらの形態だが、特に平面形状に限定されることはなく、処理可能であれば、樹脂成型品などの曲面形態でもかまわない。
【００５８】
また、樹脂表面の加水分解の手段としては、酸、アルカリによるＷＥＴプロセスでもかまわないが、樹脂の吸水による変形等を考えると、ＤＲＹプロセスがよい。樹脂表面が平板の場合は、ＵＶ処理やコロナ放電処理などが優れる。このＵＶ処理では波長としては４００ｎｍ以下のＵＶ光が有効であるが、特に２００ｎｍ以下の真空紫外域では、強力なオゾンが発生すること、樹脂内部までＵＶが到達しないので樹脂を光劣化させることがない。また樹脂が形状品の場合、オゾン処理や酸素プラズマ処理が有効である。
【実施例】
【００５９】
（実施例１）
金型面にＮ，Ｎ−ジメチルアミノプロピルアクリルアミドを５重量％含むアクリル樹脂溶液を塗布、乾燥することで、Ｎ，Ｎ−ジメチルアミノ基によりアクリル樹脂内に水を吸蔵し、この水によって導電性を発現するアクリル樹脂２を５０μｍを形成したのち、ポリプロピレン樹脂を供給し、モールド成型を行い、導電性を有するアクリル樹脂層を有するポリプロピレン樹脂基板が製造される。
【００６０】
この樹脂基板表面に、１７２ｎｍの波長を有するエキシマＵＶ光を照射することで雰囲気中の水蒸気により表面が加水分解され、水酸基が形成された樹脂基板が製造される。
【００６１】
窒素雰囲気（無水）下でこの樹脂基板にテトラクロロシランを含むフロリナート（３Ｍ社製）溶液に浸漬し、通常雰囲気で乾燥することで、樹脂表面の水酸基とクロロシリル基が脱塩酸反応をおこして、シロキサン結合を介して樹脂とテトラクロロシランが化学結合し、さらにこのテトラクロロシランを介して、樹脂同士が固定化する。その結果、樹脂表面に強固に固定化したテトラクロロシランの加水分解層が形成され、本発明の耐久性に優れた親水樹脂基板が製造される。
【００６２】
この樹脂基板にへプタデカフルオロデシルトリクロロシランを含むフロリナート（３Ｍ社製）溶液に浸漬し、通常雰囲気で乾燥することで、テトラクロロシラン加水分解層の水酸基とクロロシリル基が脱塩酸反応をおこして、シロキサン結合を介してプタデカフルオロデシル基がテトラクロロシラン加水分解層の化学結合で固定化され、本発明の耐久性に優れた撥水樹脂基体Ａが作製される。
【００６３】
（比較例１）
実施例１のアクリル樹脂（ポリメタクリル酸メチル）を５０μｍ形成しなかったことを除いて、実施例１と同様に樹脂基体Ｒ１を作製した。
【００６４】
（比較例２）
実施例１のポリプロピレン樹脂に代わり、ポリエチレンテレフタレート樹脂を使用し、アクリル樹脂（ポリメタクリル酸メチル）を５０μｍ形成しなかったことを除いて、実施例１と同様に樹脂基体Ｒ２を作製した。
【００６５】
（撥水、撥油性の比較）
樹脂基体Ａ、Ｒ１、Ｒ２の接触角はそれぞれ、１０７°、９２°、１０４°であり、また、油性マジックで文字を書き、ワイパーでこすったところ、Ａは消え、Ｒ１はまったく消えず、Ｒ２はやや消えたことより、程度には差があるもののＡおよびＲ２にはへプタデカフルオロデシル基を含むシロキサン結合を有する膜が形成されたのに対し、Ｒ１は樹脂表面に水酸基が形成されなかったことによってこの膜が形成されなかったことがわかる。したがって本発明の効果が実証され、特にポリプロピレンをはじめとするポリオレフフィン系樹脂には絶大な効果があることがわかる。
【００６６】
発明者は他の種々の樹脂について調べたところ、加水分解が困難なポリエチレンなどのポリオレフィン系樹脂やＡＳ（アクリロニトリル・スチレン共重合体）やＡＢＳ（アクリロニトリル・ブタジエン・スチレン共重合体）などのポリスチレン系樹脂がポリプロピレンと同様、撥水撥油性維持の性能がよくないことがわかった。一方、加水分解可能な樹脂でも、シリコーン、アクリルシリコン共重合体、ポリイミド、ポリアミド、ポリスチレンではアクリル樹脂と同様に極めて優れた撥水撥油維持の性能を示すことがわかった。また、熱硬化性樹脂を用いると耐熱性が優れることがわかった。これ以外の加水分解可能な樹脂、例えばＰＣ（ポリカーボーネート）などは、アクリルとポリプロピレンの間の撥水撥油維持性能を示した。
【００６７】
（比較例３）
実施例１の１７２ｎｍの波長を有するエキシマＵＶ光を照射しなかったことを除いて、実施例１と同様に樹脂基体Ｒ３を作製した。
【００６８】
（撥水、撥油性の比較）
樹脂基体Ａ、Ｒ３の接触角はそれぞれ、１０７°、６３°であり、また、油性マジックで文字を書き、ワイパーでこすったところ、Ａは消え、Ｂはまったく消えず、Ａはヘプタデカフルオロデシル基を含むシロキサン結合を有する膜が形成されたのに対し、Ｒ３はこの膜が形成されなかったことがわかる。これは、Ｒ３樹脂表面に水酸基が形成されなかったことに起因するヘプタデカフルオロデシル基を含むシロキサン結合を有する膜が形成されなかったためである。
【００６９】
なお、本発明はエキシマＵＶ以外のＵＶや、コロナ放電照射の場合にも樹脂基体Ａのような効果が認められた。
【００７０】
（比較例４）
実施例１の、テトラクロロシランを含むフロリナート（３Ｍ社製）溶液の代わりに、市販のシリカゾル溶液を用い、実施例１と同様に樹脂基体Ｒ４を作製した。
【００７１】
（比較例５）
実施例１の、テトラクロロシランを含むフロリナート（３Ｍ社製）溶液に浸漬しないこと以外は、実施例１と同様に樹脂基体Ｒ５を作製した。
【００７２】
（撥水、撥油性とその耐久性能の比較）
樹脂基体Ａ、Ｒ４、Ｒ５の水の接触角はそれぞれ、１０７°、１０１°、９０°であった。Ｒ５の水の接触角が低いのは、樹脂表面の少ない水酸基にへプタデカフルオロデシルトリクロロシランが固定化されているためである。
【００７３】
これらの樹脂基体を８０℃雰囲気下で１０時間放置後、表面を観察したところ、樹脂基体ＡおよびＲ５には異常が見られなかったものの、樹脂基体Ｒ４にはシリカ膜にクラックが見られた。この状態で油性マジックを用いて文字を書き、ワイパーでこすったところ、Ａは消えたものの、Ｒ４、Ｒ５は消えず、Ｒ４は形成したシリカ膜が剥離していた。これは、Ａは樹脂表面の水酸基を介してテトラクロロシランと樹脂表面が強固に架橋（化学結合）し樹脂表面が安定化するとともに、加水分解して多くの水酸基を持つこのテトラクロロシランがへプタデカフルオロデシルトリクロロシランとも強固に化学結合しているためである。これに対し、Ｒ４は樹脂表面とシリカ膜は強固に結合せず、熱膨張係数に起因するシリカ膜の内部応力によりシリカ膜が剥離するためである。またＲ５は樹脂表面が熱により分子運動をおこして表面が不安定化し、表面に固定化したへプタデカフルオロデシルトリクロロシランが破壊されたためと考えられる。したがって、本発明の樹脂基板は撥水、撥油性とその耐久性に極めて優れていることがわかる。
【００７４】
（比較例６）
実施例１の樹脂基板を窒素雰囲気（無水）下でヘプタデカフルオロデシルトリクロロシランを含むフロリナート（３Ｍ社製）溶液に浸漬するかわりに、湿度２０、３５、４０％で行い、実施例１と同様に樹脂基体Ｒ６（２０）、Ｒ６（３５）、Ｒ６（４０）を作製した。
【００７５】
（撥水、撥油性の比較）
樹脂基体Ａ、Ｒ６（２０）、Ｒ６（３５）、Ｒ６（４０）の接触角は１０７°、１０６
°１０４°、８２°であった。また、Ａ、Ｒ６（２０）、Ｒ６（３５）は消え、Ｒ６（４０）はまったく消えなかったことから、Ａ、Ｒ６（２０）、Ｒ６（３５）はヘプタデカフルオロデシル基を含むシロキサン結合を有する膜が形成されたのに対し、Ｒ６（４０）はこの膜が形成されなかったことがわかる。これは、Ｒ６（４０）は雰囲気の水蒸気とへプタデカフルオロデシルトリクロロシランが反応し、ヘプタデカフルオロデシル基を含むシロキサン結合を有する膜が形成されなかったためである。
【００７６】
（実施例２）
実施例１のＮ，Ｎ−ジメチルアミノプロピルアクリルアミドに代わり、Ｎ，Ｎ−ジメチルアミノノナンを用いたことを除いて、実施例１と同様に樹脂基体Ｂを作製した。
【００７７】
（比較例７）
実施例１のＮ，Ｎ−ジメチルアミノプロピルアクリルアミドを用いないことを除いて、実施例１と同様に樹脂基体Ｒ５を作製した。
【００７８】
（撥水、撥油性、帯電による付着防止性の比較）
樹脂基体Ａ、Ｂ、Ｒ７の接触角はそれぞれ、１０７°、１０５°、１０６°であった。また、油性マジックで文字を書き、ワイパーでこすったところ、すべて消えることを確認した。さらに、ワイパー１００往復、１０００往復擦ったのち、ダストチャンバー法（ＡＳＴＭ  Ｄ２７４１−６８）によりゴミ（１０μｍトナー）を付着させると、ワイパー１００往復ではＡ、Ｂはトナーがあまり付着しなかったのに対し、Ｒ７は大量に付着した。また１０００往復では、Ａはトナーがあまり付着しなかったのに対し、Ｂ、Ｒ７は大量に付着した。またこの後、油性マジックで文字を書き、ワイパーでこすったところ、Ａ、Ｒ７は消え、Ｂは消えなかった。このことは、本発明の樹脂基体は撥水、撥油性と帯電による付着防止いう２つの防汚性を兼ね備えることがわかる。さらに界面活性基を分子内に固定化したものが耐久性に優れることがわかる。一方界面活性基を分子内に固定化していないものは、初期性能はすぐれるものの、表面に界面活性剤が出やすいため、帯電防止の耐久性だけでなく、シロキサン結合を有する膜の耐久性にも影響することがわかった。
【００７９】
（実施例３）
実施例１のＮ，Ｎ−ジメチルアミノプロピルアクリルアミドの添加量２ｗｔ％、１ｗｔ％にした樹脂基体Ｃ１、Ｃ２を作製した。シート抵抗を測定したところ、Ａは３×１０１２Ω／□、Ｃ１は２×１０１３Ω／□、Ｃ２は１×１０１４Ω／□であった。
【００８０】
（シート抵抗と帯電防止による付着防止効果）
樹脂基体Ａ、Ｃ１、Ｃ５の接触角はそれぞれ、１０７°、１０６°、１０６°であった。
【００８１】
また、油性マジックで文字を書き、ワイパーでこすったところ、すべて消えることを確認した。ワイパー１００往復擦ったのち、ダストチャンバー法（ＡＳＴＭ  Ｄ２７４１−６８）によりゴミ（１０μｍトナー）を付着させると、Ａ、Ｃ１はトナーがあまり付着しなかったのに対し、Ｃ２は大量に付着した。このことは、本発明の樹脂基体Ａ、Ｃ１は撥水、撥油性と帯電による付着防止という２つの防汚性を兼ね備えることがわかる。そして、本発明の樹脂基体の帯電防止による付着防止効果を有するシート抵抗値は１×１０１４Ω／□未満であることがわかる。
【００８２】
（実施例４）
実施例１のへプタデカフルオロデシルトリクロロシランに代わり、デシルトリクロロシランを用いたことを除いて、実施例１と同様に樹脂基体Ｄを作製した。
【００８３】
（撥水、撥油性の比較）
樹脂基体Ａ，Ｄの接触角は１０７°１０６°でほとんど変わらないにもかかわらず、油性マジックで文字を書き、ワイパーでこすったところ、Ａは消え、Ｄはまったく消えなかった。これはＡ表面は撥水撥油性が付与されたのに対し、Ｄは、撥水親油性が付与されたためである。
【００８４】
（実施例５）
実施例１のテトラクロロシランに代わり、テトラエトキシシランを用いたことをのぞいて、実施例１と同様に樹脂基体Ｅを作製した。
【００８５】
（実施例６）
実施例１のへプタデカフルオロデシルトリクロロシランに代わり、へプタデカフルオロデシルトリエトキシシランを用いたことを除いて、実施例１と同様に樹脂基板Ｆを作製した。
【００８６】
（撥水、撥油性とその耐久性能の比較）
樹脂基体Ａ、Ｅ、Ｆの水の接触角は１０７°、１０１°、９３°であった。この後、１０ｇ／ｃｍ２の荷重をかけ、水をしみこませたふきんで１０００往復こすると、樹脂基体Ａ，Ｅ、Ｆの水の接触角は１０５°９７°、７９°であった。このことより、クロロシランのほうが、アルコキシシランよりも強固に表面に化学結合を形成し、本発明の樹脂基体の耐久性を向上させえることがわかる。
【００８７】
（実施例７）
実施例１のへプタデカフルオロデシルトリクロロシランＣＦ３（ＣＦ２）７−（ＣＨ２）２−ＳｉＣｌ３（炭素数１０）に代わり、ＣＦ３（ＣＦ２）１５−（ＣＨ２）２−ＳｉＣｌ３（炭素数１８）、ＣＦ３（ＣＦ２）１６−（ＣＨ２）２−ＳｉＣｌ３（炭素数１９）を用いたことを除いて、実施例１と同様に樹脂基体Ｇ１、Ｇ２を作製した。
【００８８】
（シート抵抗と帯電防止による付着防止効果）
樹脂基体Ａ、Ｇ１、Ｇ５の接触角はそれぞれ、１０７°、１０６°、１０６°であった。
また、油性マジックで文字を書き、ワイパーでこすったところ、すべて消えることを確認した。ワイパー１００往復擦ったのち、ダストチャンバー法（ＡＳＴＭ  Ｄ２７４１−６８）によりゴミ（１０μｍトナー）を付着させると、Ａ、Ｇ１はトナーがあまり付着しなかったのに対し、Ｇ２は大量に付着した。このことは、本発明の樹脂基版Ａ、Ｇ１は撥水、撥油性と帯電による付着防止という２つの防汚性を兼ね備えていることがわかる。そして、本発明の樹脂基版の帯電防止による付着防止効果を有するシロキンサン結合を有する膜の炭素数は直鎖状で１８以下であることがわかる。
【００８９】
（実施例８）
実施例１のへプタデカフルオロデシルトリクロロシランを含むフロリナート（３Ｍ社製）溶液に浸漬後に、基板をフロリナートで洗浄し、過剰なへプタデカフルオロデシルトリクロロシランを取り除いたこと以外は、実施例１と同様に樹脂基体Ｈを作製した。
【００９０】
（撥水、撥油性の比較）
樹脂基体Ａ，Ｈの接触角は１０８°１１２°であった。油性マジックで文字を書いたところ、Ａははじいて書けないのに対し、Ｈはまったくかけなかった。これはＨのへプタデカフルオロデシルトリクロロシランが単分子膜になっており、表面にＣＦ３基が露出しているためと考えられる。
【００９１】
（実施例９）
実施例１のへプタデカフルオロデシルトリクロロシランに代わり、ジ（へプタデカフルオロデシル）ジクロロシランを用いたことを除いて、実施例１と同様に樹脂基体Ｉを作製した。
【００９２】
（撥水、撥油性の比較）
樹脂基体Ａ，Ｉの接触角は１０７°９２°であった。油性マジックで文字を書いたところ、Ａははじいて書けないのに対し、Ｉははじかず書けた。一方ワイパーでこすったところ、Ａは消えやすいのに対し、Ｉは消えにくかった。これはジ（へプタデカフルオロデシル）ジクロロシランが、かさ高な分子のため表面を被覆しないためと考えられ、より撥水撥油性を付与したい場合は、本発明の実施例１の手段が優れることがわかる。
【００９３】
（実施例１０）
実施例１の表面鉛筆硬度３Ｈアクリル樹脂に代わり、表面鉛筆硬度Ｈのアクリル樹脂を用いたこと以外は実施例１と同様に樹脂基体Ｊを作製した。
【００９４】
（比較例８）
実施例１の表面鉛筆硬度３Ｈアクリル樹脂に代わり、表面鉛筆硬度Ｂのアクリル樹脂を用いたこと以外は実施例１と同様に樹脂基体Ｒ８を作製した。
【００９５】
（撥水、撥油性と耐久性）
樹脂基体Ａ、Ｊ、Ｒ８の水の接触角は１０７°、１０５°、１０４°であった。この後、１０ｇ／ｃｍ２の荷重をかけ、水をしみこませたふきんで１０００往復こすると、樹脂基体Ａ，Ｊ、Ｒ８の水の接触角は１０５°１０３°、５２°であった。表面を観察したところ、Ｒ８には表面に削り傷がみられた。このことより、樹脂表面の硬度が硬いほど、表面が削られにくいので、その上の膜の耐久性が優れることがわかり、鉛筆硬度でＨ以上では実用的であるといえる。
【００９６】
（実施例１１）
図２に示すように金型面１１にＮ，Ｎ−ジメチルアミノプロピルアクリルアミドを５重量％を含むアクリル樹脂シート（１００μｍ）１２をセットし、これを金型面１１上でシートに成型される金型１３でプレス成型する。この後、金型を１３から１４にかえ、ポリプロピレン樹脂１５を供給して、フィルムインモールド成型を行い、表面にアクリル樹脂層を有するポリプロピレン樹脂基板１６とした後、この樹脂基板１６表面に、１７２ｎｍの波長を有するエキシマＵＶ光１７を照射し、表面水酸基が形成された樹脂基板１８が製造される。さらに、この樹脂基板１８を窒素雰囲気（無水）下でテトラクロロシラン１９を含むフロリナート（３Ｍ社製）溶液に浸漬し、通常雰囲気で乾燥することで、本発明の親水樹脂基板２０が作製される。さらにこの樹脂基板２０を窒素雰囲気（無水）下でヘプタデカフルオロデシルトリクロロシラン２１を含むフロリナート（３Ｍ社製）溶液に浸漬し、通常雰囲気で乾燥することで、本発明の樹脂基体Ｋが作製される。
【００９７】
（実施例１２）
実施例１の、１７２ｎｍの波長を有するエキシマＵＶ光を照射することに代わり、酸素プラズマ処理を行い、同様な本発明の樹脂基体Ｌを作製した。
【００９８】
（作製の簡便性）
樹脂基体Ａ，Ｋ、Ｌの接触角は１０７°１０９°１０７°でほとんど変わらないにもかかわらず、この方法により本発明の樹脂基体Ａよりも、簡便な方法で同様な性能をもつ樹脂基体ＫおよびＬが作製される。
【００９９】
（実施例１３）
図３に示すように金型面３１にＮ，Ｎ−ジメチルアミノプロピルアクリルアミドを５重量％を含むアクリル樹脂シート（１００μｍ）３２をセットし、これを金型面３１上でシートに成型される金型３３でプレス成型する。この後、金型を３３から３４にかえ、ポリプロピレン樹脂３５を供給して、フィルムインモールド成型を行い、表面にアクリル樹脂層を有するポリプロピレン樹脂基板３６とした後、さらに金型面３１の導入孔３７よりオゾンと水蒸気３８を導入し、この樹脂基板表面に接触させ、表面水酸基が形成された樹脂基板３９が製造される。さらに、この樹脂基板３９を窒素雰囲気（無水）下でテトラクロロシラン４０を含むフロリナート（３Ｍ社製）溶液に浸漬し、通常雰囲気で乾燥することで、本発明の樹脂親水性基体４１が作製される。さらに、この樹脂基板４１を窒素雰囲気（無水）下でヘプタデカフルオロデシルトリクロロシラン４２を含むフロリナート（３Ｍ社製）溶液に浸漬し、通常雰囲気で乾燥することで、本発明の樹脂親水性基体Ｍが作製される。
【０１００】
（作製の簡便性）
樹脂基体Ｋ、Ｍの接触角は１０９゜、１０５°でほとんど変わらないにもかかわらず、この方法により本発明の樹脂基体Ｋよりも、さらに簡便な方法で同様な性能をもつ樹脂基体Ｍが作製される。
【０１０１】
（実施例１４）
図４に示すように金型面５１にＮ，Ｎ−ジメチルアミノプロピルアクリルアミドを５重量％を含むアクリル樹脂シート（１００μｍ）５２をセットし、これを金型面５１上でシートに成型される金型５３でプレス成型する。この後、金型を５３から５４にかえ、ポリプロピレン樹脂５５を供給して、フィルムインモールド成型を行い、表面にアクリル樹脂層を有するポリプロピレン樹脂基板５６とした後、さらに金型面５１の導入孔５７よりオゾンと水蒸気５８を導入し、この樹脂基板５６表面に接触させ、表面水酸基が形成された樹脂基板５９が製造される。さらに、導入孔５７よりテトラクロロシラン蒸気６０を導入し、本発明の親水性樹脂基体６１が作製される。さらに、いったん通常雰囲気で乾燥した後、導入孔５７よりヘプタデカフルオロデシルトリクロロシラン蒸気６２を導入し、本発明の樹脂基体Ｎが作製される。
【０１０２】
（作製の簡便性）
樹脂基体Ｍ、Ｎの接触角は１０５°、１００゜でほとんど変わらないにもかかわらず、この方法により本発明の樹脂基体Ｍよりも、さらに簡便な方法で同様な性能をもつ樹脂基体Ｎが作製される。
【０１０３】
（実施例１５）
図５に示すようにＮ，Ｎ−ジメチルアミノプロピルアクリルアミドを５重量％を含むアクリル樹脂シート（１００μｍ）７１に１７２ｎｍの波長を有するエキシマＵＶ光７２を照射し、表面水酸基が形成したアクリル樹脂シート７３を製造する。このアクリル樹脂シート７３を窒素雰囲気（無水）下でテトラクロロシラン７４を含むフロリナート（３Ｍ社製）溶液に浸漬し、通常雰囲気で乾燥することで、親水性アクリル樹脂シート７５が形成される。このアクリル樹脂シート７５を窒素雰囲気（無水）下でヘプタデカフルオロデシルトリクロロシラン７６を含むフロリナート（３Ｍ社製）溶液に浸漬し、通常雰囲気で乾燥することで、撥水性のシロキサン結合を有する膜を有するアクリル樹脂シート７７が形成される。さらに金型面７８にこのアクリル樹脂シート７７をセットし、これを金型７９でプレス成型する。この後、金型を７９から８０にかえ、ポリプロピレン樹脂８１を供給して、フィルムインモールド成型を行い、本発明の樹脂基体Ｏが作製される。
【０１０４】
（作製の簡便性）
樹脂基体のＫ、Ｏの接触角は１０９°、１０６°でほとんど変わらないのにもかかわらず、Ｏはアクリル樹脂をシート状でシロキサン結合を有する膜を形成できるので、本発明の樹脂基体Ｋよりも、さらに簡便な方法で同様な性能をもつ樹脂基体Ｏが作製される。
【０１０５】
本発明により、加水分解可能なシラン化合物ＳｉＸ４（Ｘは加水分解可能な官能基）層が、導電性を有しかつ加水分解した樹脂分子と強固に化学結合することで、シラン化合物ＳｉＸ４層を介して樹脂分子同士を固定化し樹脂表面を安定化させる。さらに、加水分解したＳｉＸ４層上にシラン化合物ＲｎＳｉＹ４−ｎ（ｎは１〜３の整数、Ｒはアルキル基、もしくはフルオロアルキル基、Ｙは加水分解可能な官能基）層を設けることも可能で、これらにより、耐久性の優れた親水、撥水、撥油性樹脂基体となる。しかもシロキサン結合を有する膜は膜厚が薄いため荷電粒子を、導電性を有する樹脂層へ容易に透過させることができるので、帯電による汚れ付着防止性も兼ね備えた樹脂基体ともなる。また、金型を用いた樹脂成型にも適用できるので、適用範囲が広く、工業的な利用価値大である。
【図面の簡単な説明】
【０１０６】
【図１】機能性樹脂基体の製造方法を示す図
【図２】フィルムインモールド法を用いた機能性樹脂基体の製造方法を示す図
【図３】金型内で表面加水分解が行われる機能性樹脂基体の製造方法を示す図
【図４】金型内のみで行われる機能性樹脂基体の製造方法を示す図
【図５】シロキサン膜を設けたシートとのフィルムインモールド法を用いた機能性樹脂基体の製造方法を示す図
【符号の説明】
【０１０７】
２  導電性アクリル樹脂
１２，３２，５２，７１  導電性アクリル樹脂シート
３，１５，３５，５５，８１  ポリプロピレン樹脂
７，１９，４０，６６，７４  テトラクロロシラン
９，２１，４２，６２，７６  ヘプタデカフロオロデシルトリクロロシラン
８，２０，４１  本発明の親水樹脂基体
１０，Ｉ，Ｋ，Ｌ，Ｍ  本発明の撥水、撥油樹脂基体
【図１】
2008024759.tif 000003
【図２】
2008024759.tif 000004
【図３】
2008024759.tif 000005
【図４】
2008024759.tif 000006
【図５】
2008024759.tif 000007